(57)【要約】【課題】トンネル等の吹付け作業で発生する粉塵の発生を抑えて作業性を向上し、湧水や地山面が悪化した状況下においても、高い急結性が得られる急結剤の提供。【解決手段】カルシウムアルミネート、硫酸塩、アルカリ金属アルミン酸塩、アルカリ金属炭酸塩、オキシカルボン酸、保水性物質、及びガス発泡物質を含有してなる急結剤。ガス発泡物質がアルミ粉である該急結剤。該急結剤と水とを含有する急結剤スラリー。セメントコンクリートと、該急結剤スラリーとを含有する吹付け材料。該急結剤に連続的に加水することにより、急結剤スラリーを調製し、セメントコンクリートと合流混合して吹付けることを特徴とする吹付け工法。【選択図】なし【特許請求の範囲】
【請求項１】
カルシウムアルミネート、硫酸塩、アルカリ金属アルミン酸塩、アルカリ金属炭酸塩、オキシカルボン酸、保水性物質、及びガス発泡物質を含有してなる急結剤。
【請求項２】
ガス発泡物質がアルミ粉である請求項１記載の急結剤。
【請求項３】
請求項１又は２記載の急結剤と水とを含有してなる急結剤スラリー。
【請求項４】
セメントを含有してなるセメントコンクリートと、請求項３記載の急結剤スラリーとを含有してなる吹付け材料。
【請求項５】
請求項１又は２記載の急結剤に連続的に加水することにより、急結剤スラリーを調製し、セメントコンクリートと合流混合して吹付けることを特徴とする吹付け工法。
【発明の詳細な説明】
【技術分野】
【０００１】
本発明は、例えば、道路、鉄道、及び導水路等のトンネルや法面等において露出した地山面へ吹付ける急結剤、急結スラリー、吹付け材料、及びそれを用いた吹付け工法に関する。
【背景技術】
【０００２】
従来、トンネル掘削等露出した地山の崩落を防止するために、急結剤をコンクリートに配合した急結コンクリートの吹付け工法が行われている（特許文献１）。この工法は、通常、掘削工事現場に設置した、セメント、骨材、及び水の計量混合プラントで吹付けコンクリートを調製し、アジテータ車で運搬し、コンクリートポンプで圧送し、途中に設けた合流管で、他方から圧送した急結剤と混合し、急結性吹付けコンクリートとして地山面に所定の厚みになるまで吹付ける工法である。又、従来使用されている急結剤としては、カルシウムアルミネート、アルカリ金属アルミン酸塩とアルカリ炭酸塩等との混合物、並びに、カルシウムアルミネート、アルカリ金属アルミン酸塩、及びアルカリ炭酸塩等の混合物や、カルシウムアルミネートと３ＣａＯ・ＳｉＯ２との混合物等が知られている（特許文献２、３、４、５）。これらの急結剤は、セメントの凝結を促進させる働きがあり、いずれもセメントコンクリートと混合して地山面に吹付けられる。急結剤の添加方法は、通常、空気輸送による粉体混合のために、粉塵量が多くなる方法であった。そのため、作業環境が悪化する場合があり、吹付け時には保護眼鏡や防塵マスク等を着用して作業する必要があり、粉塵量のより少ない工法が求められていた。
【０００３】
粉塵発生量が少ない工法として、急結剤をスラリー化してセメントコンクリートに添加混合した後、更に、アルカリ金属アルミン酸塩の溶液を別途圧送し、混合し、吹付け施工する方法が提案されている（特許文献６）。この方法は、高アルカリの液体を使用するため、取り扱いにくく、吹付け時には保護眼鏡や手袋等が必要となり、作業性が低下するという課題があった。
【０００４】
これに対して、急結剤をスラリー化し、かつ、セメントコンクリートにミョウバンを配合することにより、作業環境を改善する急結施工方法が提案されている（特許文献７）。近年、作業性、粉塵低減効果を更に良くし、工期短縮の点で、急結性を向上した急結施工方法が提案されている（特許文献８）。
【０００５】
しかしながら、湧水や地山面が悪化した状況下において急結剤に対する要求は益々高まっており、従来の急結剤スラリーの要求性能である、初期凝結時間の確保、粉塵低減効果についても更なる向上が求められている。
【０００６】
本発明者は、前記課題や要求を種々検討した結果、ある特定の急結剤を使用して吹付け施工を行うことにより、前記課題や要求が解決できるという知見を得て本発明を完成するに至った。
【先行技術文献】
【特許文献】
【０００７】
【特許文献１】特公昭６０−４１４９号公報
【特許文献２】特開昭６４−０５１３５１号公報
【特許文献３】特公昭５６−２７４５７号公報
【特許文献４】特開昭６１−０２６５３８号公報
【特許文献５】特開昭６３−２１００５０号公報
【特許文献６】特開平５−１３９８０４号公報
【特許文献７】特開平５−０９７４９１号公報
【特許文献８】特開平２００３−８１６６４号公報
【発明の開示】
【０００８】
本発明は、カルシウムアルミネート、硫酸塩、アルカリ金属アルミン酸塩、アルカリ金属炭酸塩、オキシカルボン酸、保水性物質、及びガス発泡物質を含有してなる急結剤であり、ガス発泡物質がアルミ粉である該急結剤であり、該急結剤と水とを含有してなる急結剤スラリーであり、セメントを含有してなるセメントコンクリートと、該急結剤スラリーとを含有してなる吹付け材料であり、該急結剤に連続的に加水することにより、急結剤スラリーを調製し、セメントコンクリートと合流混合して吹付けることを特徴とする吹付け工法である。
【０００９】
本発明は、例えば、トンネル等の吹付け作業で発生する粉塵の発生を抑えて作業性を向上し、湧水や地山面が悪化した状況下においても、高い急結性が得られるといった効果を奏する。
【発明を実施するための形態】
【００１０】
本発明のセメントコンクリートとは、ペースト、モルタル、及びコンクリートを総称するものである。又、本発明における部や％は特に規定しない限り質量基準である。
【００１１】
本発明で使用するカルシウムアルミネートとは、例えば、カルシアを含む原料と、アルミナを含む原料等を混合して、キルンで焼成したり、電気炉で溶融したりする等の熱処理をして得られるものである。カルシウムアルミネートは、ＣａＯとＡｌ２Ｏ３とを主たる成分とし、水和活性を有する物質の総称である。又、ＣａＯやＡｌ２Ｏ３の一部が、アルカリ金属酸化物、アルカリ土類金属酸化物、酸化ケイ素、酸化チタン、酸化鉄、アルカリ金属ハロゲン化物、アルカリ土類金属ハロゲン化物、アルカリ金属硫酸塩、及びアルカリ土類金属硫酸塩等と置換した化合物、或いは、ＣａＯとＡｌ２Ｏ３とを主成分とするものに、これらが少量固溶した物質等が挙げられる。鉱物形態としては、結晶質、非晶質いずれであっても使用可能である。これらの中では、反応活性の点で、非晶質のカルシウムアルミネートが好ましく、１２ＣａＯ・７Ａｌ２Ｏ３（以下、Ｃ１２Ａ７という）組成に対応する熱処理物を急冷した非晶質のカルシウムアルミネートがより好ましい。
【００１２】
カルシウムアルミネートの粒度は、急結性や初期強度発現性の点で、ブレーン比表面積（以下、ブレーン値という）３，０００ｃｍ２／ｇ以上が好ましく、５，０００ｃｍ２／ｇ以上がより好ましい。３，０００ｃｍ２／ｇ未満では、急結剤と吹付けセメントコンクリートを混合した急結性吹付けセメントコンクリートの急結性や初期強度発現性が低下する場合がある。
【００１３】
本発明で使用する硫酸塩とは、急結性吹付けセメントコンクリートの凝結性や強度発現性を向上するものであり、例えば、急結剤と水（以下、スラリー水という）を混合した急結剤スラリーの硬化時間を遅延するために混合するものである。硫酸塩としては、硫酸ナトリウム、硫酸カリウム、硫酸アルミニウム、ミョウバン、及び無水石膏や半水石膏や二水石膏の石膏等が挙げられ、使用する目的に応じてこれらのうちの一種又は二種以上を併用することが可能である。これらの中では、急結性が充分に得られる点や、初期強度発現性や現場施工に適している点で、硫酸ナトリウムや石膏が好ましく、石膏がより好ましく、無水石膏が最も好ましい。
【００１４】
硫酸塩の粒度は、急結性や初期強度発現性の点で、ブレーン比表面積（以下、ブレーン値という）２，５００ｃｍ２／ｇ以上が好ましく、３，０００ｃｍ２／ｇ以上がより好ましい。２，５００ｃｍ２／ｇ未満では、急結剤と吹付けセメントコンクリートを混合した急結性吹付けセメントコンクリートの急結性や初期強度発現性が低下する場合がある。
【００１５】
硫酸塩の使用量は、カルシウムアルミネート１００部に対して、１０〜５０部が好ましく、２５〜４５部がより好ましい。１０部未満では急結剤スラリーの粘度が上昇するため、急結性吹付けセメントコンクリートの施工性や凝結性が低下して、長期強度発現性を促進しにくい場合があり、５０部を超えると初期凝結が遅れ、初期強度発現性が低下する場合がある。
【００１６】
本発明で使用するアルカリ金属アルミン酸塩（以下、アルミン酸塩という）とは、セメントの初期凝結を促進するものであり、水酸化アルミニウムとアルカリ金属水酸化物を混合溶解し、乾燥し、粉末状として得られるものである。アルミン酸塩としては、アルミン酸ナトリウム、アルミン酸カリウム、及びアルミン酸リチウム等が挙げられ、これらの一種又は二種以上を使用することが可能である。これらの中では、急結性吹付けセメントコンクリートの凝結性や初期強度発現性の点で、アルミン酸ナトリウムが好ましい。
【００１７】
アルミン酸塩の使用量は、カルシウムアルミネート１００部に対して、３〜３０部が好ましく、５〜１５部がより好ましい。３部未満では初期凝結が遅れ、初期強度発現性が低下する場合があり、３０部を超えると急結剤スラリーの粘度が上がり、急結性吹付けセメントコンクリートの施工性や長期強度発現性が低下する場合がある。
【００１８】
本発明で使用するアルカリ金属炭酸塩（以下、炭酸アルカリという）とは、セメントの初期凝結を促進するものであり、炭酸ナトリウム、炭酸カリウム、炭酸水素ナトリウム、及び炭酸水素カリウム等が挙げられる。これらの中では、初期凝結促進の点で、炭酸ナトリウムが好ましい。
【００１９】
炭酸アルカリの使用量は、カルシウムアルミネート１００部に対して、１０〜６０部が好ましく、２０〜５０部がより好ましい。１０部未満では急結性吹付けセメントコンクリートの初期凝結が遅れ、初期強度発現性が低下する場合があり、６０部を超えると急結剤スラリーの粘度が上がり、施工性や長期強度発現性が低下する場合がある。
【００２０】
本発明で使用するオキシカルボン酸（以下、オキシ酸という）としては、グルコン酸、酒石酸、クエン酸、リンゴ酸、サリチル酸、及び乳酸又はこれらの塩等が挙げられる。塩としては、ナトリウムやカリウム等のアルカリ金属塩等が挙げられる。これらの中では、初期強度発現性の点で、グルコン酸ナトリウムが好ましい。
【００２１】
オキシ酸の使用量は、カルシウムアルミネート１００部に対して、０．０１〜２部が好ましく、０．１〜１部がより好ましい。０．０１部未満では急結性吹付けセメントコンクリートの凝結性や初期強度発現性を阻害する場合があり、２部を超えると凝結性や強度発現性を阻害する場合がある。
【００２２】
本発明で使用する保水性物質とは、吹付けコンクリートの粉塵を低減させるだけではなく、急結剤スラリー自体の粉塵低減効果を更に高めるものである。保水性物質としては、メチルセルロース、エチルセルロース、ヒドロキシエチルセルロース、ヒドロキシプロピルセルロース、ヒドロキシエチルメチルセルロース、ヒドロキシプロピルメチルセルロース、及びヒドロキシエチルエチルセルロース等のセルロース、アルギン酸、アルギン酸ナトリウム、β−１，３グルカン、ブルラン、グアガム、カゼイン、及びウエランガム等の多糖顛、酢酸ビニル、エチレン、塩化ビニル、メタクリル酸、アクリル酸、アクリル酸ナトリウム、及び不飽和カルボン酸等のビニル重合体やこれらの共重合体、並びに、酢酸ビニル重合体やその共重合体をケン化しポリピニルアルコール骨格に変性したもの等のエマルジョン等が挙げられ、ベントナイト、及びシリカゲル等の無機物、水ガラスと塩化ナトリウム等の水ガラスのゲル化剤、更には、デン粉、カルボキシメチルセルロース、ポリビニルアルコール、ポリエチレンオキサイド、ポリアクリルアマイド、ビニルアルコール−アクリル酸塩共重合体、ポリアクリロ二トリル加水分解物及び一般式ＲＯ（ＡＯ）ｎＨ（式中Ｒはアルキル基、Ａは一種又は二種以上のアルキル基、ｎは整数）で示される高分子物質等が挙げられる。これらの中では、充分な粘度を発揮する点で、メチルセルロース、ポリエチレンオキサイド、ビニルアルコール−アクリル酸塩共重合体、ポリアクリロ二トリル加水分解物、及び一般式ＲＯ（ＡＯ）ｎＨ（式中Ｒはアルキル基、Ａは一種又は二種以上のアルキル基、ｎは整数）で示される高分子物質からなる群のうちの一種又は二種以上が好ましく、ポリエチレンオキシドがより好ましい。ポリエチレンオキシドの重量平均分子量は、１００万〜５００万が好ましい。
【００２３】
保水性物質の使用量は、カルシウムアルミネート１００部に対して、０．００１〜０．０２部が好ましく、０．００３〜０．０１部がより好ましい。０．００１部未満では、リバウンド率や粉塵量が多く発生し、施工性が低下する場合があり、０．０２部を超えると、リバウンド率や粉塵量が多く発生し、施工性、凝結性、強度発現性を阻害する場合がある。
【００２４】
本発明で使用するガス発泡物質は、急結スラリーの固化体の密度を２．００ｇ／ｃｍ３以下に調製することが好ましく、１．９０ｇ／ｃｍ３以下に調製することがより好ましい。この範囲に調製することにより、供給装置の負荷を軽減し、施工性を向上するものである。
【００２５】
ガス発泡物質としては、アルミ粉、炭素物質、過炭酸塩、過硫酸塩、過ホウ酸塩、及び過マンガン酸塩等の過酸化物質等が挙げられる。これらの中では、密度を小さくできる点で、アルミ粉、炭素物質、過炭酸塩、過硫酸塩、過ホウ酸塩、及び過マンガン酸塩からなる群のうちの一種又は二種以上が好ましく、アルミ粉がより好ましい。
【００２６】
ガス発泡物質の使用量は、急結剤１００部に対して、０．００１〜０．１部が好ましく、０．０１〜０．０５部がより好ましい。０．００１部未満では、施工性が低下し、急結スラリー密度を２．００ｇ／ｃｍ３以下に調製できない場合があり、０．１部を超えて使用すると、凝結性や強度発現性が悪くなる場合がある。
【００２７】
本発明で使用する急結剤スラリー中のスラリー水の使用量は、急結剤１００部に対して、１５〜８０部が好ましく、２２〜７０部がより好ましく、３０〜６０部が最も好ましい。２２部未満では急結剤がスラリー状態にならず、粉塵量が多くなる場合があり、７０部を超えると凝結性や強度発現性が低下する場合がある。
【００２８】
急結剤の使用量は、セメント１００部に対して、固形分換算で３〜１０部が好ましく、５〜８部がより好ましく、６〜８部が最も好ましい。３部未満では急結性吹付けセメントコンクリートの初期凝結を促進しにくい場合があり、１０部を超えると長期強度発現性を阻害する場合がある。
【００２９】
ここでセメントとは、通常市販されている普通、早強、中庸熱、及び超早強等の各種ポルトランドセメントや、これら各種ポルトランドセメントにフライアッシュや高炉スラグ等を混合した各種混合セメント等が挙げられ、これらを微粉末化して使用することも可能である。
【００３０】
本発明の急結剤スラリーでは、必要に応じて、更に、減水剤を使用することも可能である。
【００３１】
本発明で使用するセメントコンクリートはセメントと骨材とを含有するものである。ここで、骨材としては、吸水率が低くて、骨材強度が高いものが好ましい。骨材の最大寸法は吹付けできれば特に限定されるものではない。細骨材としては、川砂、山砂、海砂、石灰砂、及び珪砂等が使用可能であり、粗骨材としては、川砂利、山砂利、及び石灰砂利等が使用可能である。
【００３２】
セメントコンクリートに使用する水の量は、強度発現性の点で、３５％以上が好ましく、５０〜６５％がより好ましい。３５％未満ではセメントコンクリートを充分混合できない場合がある。
【００３３】
本発明の急結剤スラリーを用いた吹付け工法においては、従来使用の吹付け設備等が使用可能である。例えば、吹付けセメントコンクリートの圧送にはシンテック社製、商品名「ＭＫＷ−２５ＳＭＴ」等が、又、急結剤の圧送には急結剤圧送装置「ナトムクリート」等がそれぞれ使用可能である。
【００３４】
又、本発明の急結剤スラリーを用いた吹付け工法としては、要求される物性、経済性、及び施工性等に応じた種々の吹付け工法が可能である。本発明の急結剤スラリーを用いた吹付け工法としては、乾式吹付け工法、湿式吹付け工法、いずれの工法も可能である。
【００３５】
乾式吹付け工法としては、例えば、セメント、細骨材、及び粗骨材を加えて混合してドライセメントコンクリートを調製し、ドライセメントコンクリートを圧縮空気により搬送し、途中にＹ字管を設け、その一方から急結剤添加装置や水ポンプにより、急結剤スラリー、ドライセメントコンクリート、水を合流混合して、急結性吹付けコンクリートとし、吹付ける方法が挙げられる。
【００３６】
湿式吹付け工法としては、例えば、セメント、細骨材、粗骨材、及び水を加えて混練し、ポンプ圧送し、途中にＹ字管を設け、その一方から急結剤供給装置により圧送した急結剤を合流混合して急結性湿式吹付けコンクリートとしたものを吹付ける方法が挙げられる。
【００３７】
本発明の急結剤スラリーを用いた吹付け工法においては、通常、吹付け圧力は０．２〜０．５ＭＰａが好ましく、吹付け速度は４〜２０ｍ３／ｈが好ましい。
【００３８】
又、急結剤を圧送する圧送空気の圧力は、セメントコンクリートが急結剤スラリーの圧送管内に混入した時に圧送管内が閉塞しないように、セメントコンクリートの圧送圧力より０．０１〜０．３ＭＰａ大きいことが好ましい。
【００３９】
本発明の急結剤スラリーを用いた吹付け工法においては、粉塵やリバウンドを低減するために、粉体急結剤にスラリー水を加えて連続的に急結剤をスラリー化し、この急結剤スラリーを、吐出口先端で吹付けセメントコンクリートと混合して吹付けることが好ましい。急結剤を連続的にスラリー化する方法としては、例えば、粉体急結剤を空気圧送する圧送管の周囲に穴を開け、その穴から水、例えば、高圧水を圧送管内へ加水してスラリー化し、空気圧送する方法等が使用できる。
【実施例１】
【００４０】
カルシウムアルミネート１００部、並びに、カルシウムアルミネート１００部に対して表１に示す量の石膏、アルミン酸塩、炭酸アルカリ、オキシ酸、保水性物質、及び、急結剤１００部に対して表１に示す量のガス発泡物質からなる急結剤１００部と、スラリー水５０部とを混合撹拌して急結剤スラリーを調製し、その粘度を測定した。
又、砂／セメント比＝３、水／セメント比＝５７％のモルタルを調製し、そのセメント１００部に対して、急結剤スラリーを固形分換算で６部添加し、急結性モルタルとし、凝結時間とモルタル圧縮強度を測定した。尚、急結剤スラリーを添加しないモルタルの水／セメント比は６０％とした。結果を表１に併記する。
【００４１】
＜使用材料＞
セメント：普通ポルトランドセメント、市販品、ブレーン値３，２００ｃｍ２／ｇ、比重３．１６
細骨材：新潟県糸魚川市姫川水系川砂、表乾状態、比重２．６２
カルシウムアルミネート：Ｃ１２Ａ７組成に対応するもの、非晶質、ブレーン値６，５００ｃｍ２／ｇ
石膏：市販無水石膏粉砕品、ブレーン値５，９００ｃｍ２／ｇ
アルミン酸塩：アルミン酸ナトリウム、市販品
炭酸アルカリ：炭酸ナトリウム、市販品
オキシ酸：グルコン酸ナトリウム、市販品
保水性物質：ポリエチレンオキサイド、市販品、分子量１００万〜２００万
ガス発泡物質：アルミ粉、市販品
【００４２】
＜測定方法＞
粘度：温度２０℃、湿度８０％の条件下で、急結剤スラリーを調製し、回転数２０ｒｐｍの条件下で、Ｂ型粘度計で測定
凝結時間：急結性モルタルを土木学会基準「吹付けコンクリート用急結剤品質規（ＪＳＣＥＤ−１０２）」に準じて測定
モルタル圧縮強度：急結性モルタルをＪＩＳ  Ｒ  ５２０１に準じて測定
ブレーン値：ＪＩＳ  Ｒ  ５２０１  「セメントの物理試験方法」に基づき測定
【００４３】
【表１】
2010241624.tif 000002
【００４４】
表１より、実験Ｎｏ.１‐４の試験結果が急結剤スラリー粘度、圧縮強度、凝結時間共にバランスのとれたデータとなった。
【実施例２】
【００４５】
各材料の単位量を、セメント３６０ｋｇ／ｍ３、細骨材１，０５８ｋｇ／ｍ３、粗骨材７１０ｋｇ／ｍ３、及び水２１６ｋｇ／ｍ３として吹付けコンクリートを調製し、この吹付けコンクリートを吹付け圧力０．４ＭＰａ、吹付け速度１０ｍ３／ｈの条件下で、コンクリート圧送機「ＭＫＷ−２５ＳＭＴ」によりポンプ圧送した。一方、実験例１で行った表１記載の実験Ｎｏ．１‐４、２７、２８、２９、３０、３１の急結剤を、セメント１００部に対して、７部になるように、圧送圧力０．５ＭＰａの条件下で、急結剤添加装置「ナトムクリート」を用いて空気圧送し、途中に設けたＹ字管の一方の管の周囲６カ所に設けた穴から、急結剤１００部に対して、スラリー水５０部を加水して急結剤スラリーとした。この急結剤スラリーをＹ字管のもう一方から圧送された吹付けコンクリートに混合し、急結性吹付けコンクリートとした。この急結性吹付けコンクリートについて、粉塵量、リバウンド率、コンクリート圧縮強度、施工性評価を測定した。
又、急結剤スラリーについて、固化体の密度を測定した。結果を表２に示す。
【００４６】
＜使用材料＞
粗骨材：新潟県糸魚川市姫川産川砂利、表乾状態、比重２．６４、最大寸法１０ｍｍ
【００４７】
＜測定方法＞
コンクリート圧縮強度：材齢１時間の圧縮強度は、幅２５ｃｍ×長さ２５ｃｍのプルアウト型枠に設置したピンを、プルアウト型枠表面から急結性吹付けコンクリートで被覆し、型枠の裏側よりピンを引き抜き、その時の引き抜き強度を求め、（圧縮強度）＝（引き抜き強度）×４／（供試体接触面積）の式から圧縮強度を算出した。材齢１日以降の圧縮強度は、幅５０ｃｍ×長さ５０ｃｍ×厚さ２０ｃｍの型枠に急結性吹付けコンクリートを吹付け、採取した直径５ｃｍ×長さ１０ｃｍの供試体を２０トン耐圧機で測定し、圧縮強度を求めた。
リバウンド率：急結性吹付けコンクリートを１０ｍ３／ｈの圧送速度で１０分間、鉄板でアーチ状に作成した高さ３．５ｍ、幅２．５ｍの模擬トンネルに吹付けた。その後、（リバウンド率）＝（模擬トンネルに付着せずに落下した急結性吹付けコンクリートの量）／（模擬トンネルに吹付けた急結性吹付けコンクリートの量）×１００（％）で算出した。
粉塵量：急結性吹付けコンクリートを１０ｍ３／ｈの圧送速度で１０分間、模擬トンネルに吹付けた。その後、吹付け場所より３ｍの定位置で粉塵量を測定した。
密度：急結剤と水を混合して急結剤スラリーを調製し、１日放置して固化させた。その固化体の容積と質量から密度を求めた。
施工性評価：急結剤添加装置の圧送圧力を毎分測定し、吹付け後、Ｙ字管が閉塞した穴の数を確認した。
【００４８】
【表２】
2010241624.tif 000003
【００４９】
表２の結果より、実験Ｎｏ.１−２７のようにガス発泡物質を加えない急結剤をスラリー化すると、Ｙ字管内に急結剤スラリーの塊が生成し、急結剤がコンクリートに混合合流せず、吹付け中のコンクリートが剥がれてしまい、コンクリートが硬化しなかった。又、実験Ｎｏ.１−３１のようにガス発砲物質を多く入れた急結剤では、急結剤と混合合流した後の急結性吹付けコンクリートの硬化が遅れ、リバウンド量が２０．０％と増え、圧縮強度が得られにくい結果となった。
【実施例３】
【００５０】
各材料の単位量を、セメント３６０ｋｇ／ｍ３、細骨材１，０５８ｋｇ／ｍ３、粗骨材７１０ｋｇ／ｍ３、及び水２１６ｋｇ／ｍ３として吹付けコンクリートを調製し、この吹付けコンクリートを吹付け圧力０．４ＭＰａ、吹付け速度１０ｍ３／ｈの条件下で、コンクリート圧送機「ＭＫＷ−２５ＳＭＴ」によりポンプ圧送した。一方、実験例１で行った表１記載の実験Ｎｏ．１−４、２２、２３、２４、２５、２６の急結剤を、セメント１００部に対して、７部になるように、圧送圧力０．５ＭＰａの条件下で、急結剤添加装置「ナトムクリート」を用いて空気圧送し、途中に設けたＹ字管の一方の管の周囲６カ所に設けた穴から、急結剤１００部に対して、スラリー水５０部を加水して急結剤スラリーとした。この急結剤スラリーをＹ字管のもう一方から圧送された吹付けコンクリートに混合し、急結性吹付けコンクリートとした。この急結性吹付けコンクリートについて、粉塵量、リバウンド率、コンクリート圧縮強度、施工性評価を測定した。結果を表３に示す。
【００５１】
【表３】
2010241624.tif 000004
【００５２】
表３より、実験Ｎｏ.１−４の試験結果が粉塵量、リバウンド率、コンクリート圧縮強度、施工性評価共にバランスのとれたデータとなった。
【産業上の利用可能性】
【００５３】
本発明の急結剤を用いることにより、粉塵の発生量を少なくできる。更に、吹付け初期に高い強度が得られるために安全性も向上する。本発明の急結剤を用いることにより、トンネル等の作業性、粉塵低減効果を更に良くし、湧水や地山面が悪化した状況下においても高い急結性が発揮される急結施工方法を提供できる。